(57)【要約】【課題】触媒層内の空孔を確保しつつアイオノマによる触媒粒子の被覆を増加させることができる燃料電池用電極触媒層シートの製造方法および燃料電池用電極触媒層シートの製造装置を提供する。【解決手段】炭素を主成分とする触媒担体および触媒担体に担持される触媒金属からなる燃料電池用電極触媒１０８と、アイオノマ１０７と、を含む燃料電池用電極触媒層シートの製造方法では、アイオノマおよび溶媒を混合してアイオノマ溶液１００が準備され（Ｓ１）、アイオノマ溶液に超音波１０１が照射される（Ｓ３）。そして、アイオノマ溶液および燃料電池用電極触媒が混合され（Ｓ４）、これに分散処理が施されることによって電極触媒インク１２０が作製される（Ｓ５）。作製された電極触媒インクは、シート材１３０に塗工される（Ｓ７）。【選択図】図１
2018045878.tif 000002
【特許請求の範囲】
【請求項１】
炭素を主成分とする触媒担体および前記触媒担体に担持される触媒金属からなる燃料電池用電極触媒と、アイオノマと、を含む燃料電池用電極触媒層シートの製造方法であって、
アイオノマおよび溶媒を混合してアイオノマ溶液を準備し、
前記アイオノマ溶液に超音波を照射し、
前記アイオノマ溶液および燃料電池用電極触媒を混合し、分散処理を行うことで電極触媒インクを得、
前記電極触媒インクをシート材に塗工する、燃料電池用電極触媒層シートの製造方法。
【請求項２】
前記アイオノマ溶液に対し、前記超音波を一の方向から間をおきつつ間欠的に照射する、請求項１に記載の燃料電池用電極触媒層シートの製造方法。
【請求項３】
前記アイオノマ溶液に対し、前記超音波を複数方向から照射する、請求項１に記載の燃料電池用電極触媒層シートの製造方法。
【請求項４】
前記複数方向のそれぞれで、前記超音波を間をおきつつ間欠的に照射するとともに、
互いに異なる一の方向と他の方向とで、前記超音波を一時停止させるタイミングをずらす、請求項３に記載の燃料電池用電極触媒層シートの製造方法。
【請求項５】
アイオノマ溶液の貯留手段と、
触媒および溶媒の貯留手段と、
アイオノマ溶液と触媒とを分散処理しインク化する混合手段と、
シート材へのインクの塗工手段と、
塗工されたシート材を乾燥する溶媒乾燥機と、
シート材の巻取り装置と、
を備えるとともに、
前記アイオノマ溶液へ超音波を照射する超音波照射手段を設け、
アイオノマによる触媒粒子の被覆を増加させることを特徴とする燃料電池用電極触媒層シートの製造装置。
【発明の詳細な説明】
【技術分野】
【０００１】
本発明は燃料電池用電極触媒層シートの製造方法および燃料電池用電極触媒層シートの製造装置に関する。
【背景技術】
【０００２】
近年、エネルギー・環境問題を背景とした社会的要求や動向と呼応して、常温でも作動して高出力密度が得られる燃料電池が電気自動車用電源、定置型電源として注目されている。燃料電池は、電極反応による生成物が原理的に水であり、地球環境への悪影響がほとんどないクリーンな発電システムである。特に、固体高分子形燃料電池（ＰＥＦＣ）は、比較的低温で作動することから、電気自動車用電源として期待されている。固体高分子形燃料電池の構成は、一般的には、電解質膜−電極接合体（ＭＥＡ）を、セパレータで挟持した構造となっている。電解質膜−電極接合体は、高分子電解質膜が一対の電極触媒層およびガス拡散性の電極（ガス拡散層；ＧＤＬ）により挟持されてなるものである。
【０００３】
上記したような電解質膜−電極接合体を有する固体高分子形燃料電池では、固体高分子電解質膜を挟持する両電極（カソードおよびアノード）において、その極性に応じて以下に記す反応式で示される電極反応を進行させ、電気エネルギーを得ている。まず、アノード（負極）側に供給された燃料ガスに含まれる水素は、触媒成分により酸化され、プロトンおよび電子となる（２Ｈ２→４Ｈ＋＋４ｅ−：反応１）。次に、生成したプロトンは、電極触媒層に含まれる固体高分子電解質（アイオノマ）、さらに電極触媒層と接触している固体高分子電解質膜を通り、カソード（正極）側電極触媒層に達する。また、アノード側電極触媒層で生成した電子は、電極触媒層を構成しているカーボン担体、さらに電極触媒層の固体高分子電解質膜と異なる側に接触しているガス拡散層、セパレータおよび外部回路を通してカソード側電極触媒層に達する。そして、カソード側電極触媒層に達したプロトンおよび電子はカソード側に供給されている酸化剤ガスに含まれる酸素と反応し水を生成する（Ｏ２＋４Ｈ＋＋４ｅ−→２Ｈ２Ｏ：反応２）。燃料電池では、上述した電気化学的反応を通して、電気を外部に取り出すことが可能となる。
【０００４】
電極触媒層の形成方法は、様々であるが、そのうちの１つに転写シートを利用した方法がある。この方法は、溶媒、アイオノマ、および触媒粒子を担持したカーボン担体を含む電極触媒インクを作製し、該インクを転写シートに塗工する。そして、それを乾燥させて転写シート上に電極触媒層を形成した後、これを固体高分子電解質膜に転写することによって、電極触媒層を固体高分子電解質膜上に配置する。例えば特許文献１は、電極触媒インクの製造方法を開示しており、そこでは、触媒担持カーボンブラック、アイオノマ、および溶媒を混合した後に、外部剪断機による剪断、内部剪断機による内部剪断、および再度の外部剪断という３回の剪断が行われている。こうすることによって、特許文献１では、カーボンブラックが高分散した電極触媒インクが得られるとしており、また、分散処理によって触媒粒子凝集体の粒子径を小さくしている。触媒粒子凝集体の粒子径が小さくなれば、触媒粒子へのアイオノマの吸着量が増加するため、プロトンの輸送性を向上させるという観点からは好ましい。
【先行技術文献】
【特許文献】
【０００５】
【特許文献１】特開２００５−２１６６６１号公報
【発明の概要】
【発明が解決しようとする課題】
【０００６】
しかしながら、触媒粒子凝集体の小径化とともに触媒粒子が密に充填される結果、触媒層内では空孔（微細孔）が確保され難くなる。また、空孔が狭まれば、アイオノマによって目詰まりが生じる虞もある。
【０００７】
燃料ガスまたは酸化剤ガス等の反応ガスは、触媒層内の空孔を通じて輸送され、また、カソード側での電極反応によって生成される水は、触媒層内の空孔を通じて排出されるため、触媒層内の空孔の減少は、ガスや水の輸送性の観点からは好ましくない。
【０００８】
そこで、本発明は、このような課題に鑑みてなされたものであり、触媒層内の空孔を確保しつつアイオノマによる触媒粒子の被覆を増加させることができる燃料電池用電極触媒層シートの製造方法および燃料電池用電極触媒層シートの製造装置を提供することを目的とする。
【課題を解決するための手段】
【０００９】
上記目的を達成するための本発明の製造方法は、炭素を主成分とする触媒担体および触媒担体に担持される触媒金属からなる燃料電池用電極触媒と、アイオノマと、を含む燃料電池用電極触媒層シートの製造方法である。本発明の製造方法は、アイオノマおよび溶媒を混合してアイオノマ溶液を準備し、アイオノマ溶液に超音波を照射する。また、本発明の製造方法は、アイオノマ溶液および燃料電池用電極触媒を混合し、これに分散処理を行うことで電極触媒インクを得、電極触媒インクをシート材に塗工する。
【００１０】
上記目的を達成するための本発明の製造装置は、アイオノマ溶液の貯留手段と、触媒および溶媒の貯留手段と、アイオノマ溶液と触媒とを分散処理しインク化する混合手段と、を備える。また、本発明の製造装置は、シート材へのインクの塗工手段と、塗工されたシート材を乾燥する溶媒乾燥機と、シート材の巻取り装置と、を備える。本発明の製造装置では、アイオノマ溶液へ超音波を照射する超音波照射手段が設けられ、アイオノマによる触媒粒子の被覆が増加される。
【発明の効果】
【００１１】
本発明によれば、触媒層内の空孔を確保しつつアイオノマによる触媒粒子の被覆を増加させることができる。
【図面の簡単な説明】
【００１２】
【図１】第１実施形態の製造方法のフローチャートである。
【図２】アイオノマ溶液への超音波照射およびアイオノマ溶液と触媒との混合を模式的に示す図である。
【図３】間欠的に照射される超音波の出力変化を示す図である。
【図４】ビーズミルによる分散処理を模式的に示す図である。
【図５】ビーズと電極触媒インクとの遠心分離を模式的に示す図である。
【図６】シート材への電極触媒インクの塗工を模式的に示す図である。
【図７】分子鎖同士が絡まって纏まった状態のアイオノマを模式的に示す図である。
【図８】超音波によって分子鎖同士の絡まりが解きほぐされたアイオノマを模式的に示す図である。
【図９】纏まった状態のアイオノマの触媒粒子への吸着を模式的に示す図である。
【図１０】解きほぐされたアイオノマの触媒粒子への吸着を模式的に示す図である。
【図１１】アイオノマが吸着した触媒粒子を模式的に示す図である。
【図１２】図１１の１２−１２線に沿う断面図である。
【図１３】アイオノマが除去された触媒粒子を模式的に示す図である。
【図１４】図１３の１４−１４線に沿う断面図である。
【図１５】第２実施形態の超音波照射装置を示す図である。
【図１６】第２実施形態で複数方向から照射される超音波の各々の出力変化を示す図である。
【発明を実施するための形態】
【００１３】
以下、添付した図面を参照しながら、本発明の実施形態を説明する。なお、図面の寸法比率は、説明の都合上誇張されており、実際の比率と異なる。
【００１４】
＜第１実施形態＞
図１に示すように、第１実施形態の燃料電池用電極触媒層シートの製造方法では、アイオノマ溶液の準備（Ｓ１）、触媒および溶媒の準備（Ｓ２）、ならびに、アイオノマ溶液への超音波照射（Ｓ３）が行われる。また、それらの後、アイオノマ溶液と触媒との混合（Ｓ４）、ビーズミルによる分散処理（Ｓ５）、ビーズとインクとの分離（Ｓ６）、シート材１３０へのインクの塗工（Ｓ７）、溶媒乾燥（Ｓ８）、および巻取り（Ｓ９）が行われる。
【００１５】
本実施形態で用いられる燃料電池用電極触媒層シートの製造装置は、圧力容器１０２（アイオノマ溶液の貯留手段）と、超音波ホモジナイザー１０４（超音波照射手段）と、ビーズミル１１０（混合手段）と、触媒の貯留手段１１３と、溶媒の貯留手段１１４とを含む。また、本実施形態で用いられる燃料電池用電極触媒層シートの製造装置は、ダイコーター１３１（塗工手段）と、溶媒乾燥機１３２と、シート材の巻取り装置（不図示）とを含んでいる。
【００１６】
アイオノマ溶液の準備（Ｓ１）では、アイオノマおよび溶媒を混合してアイオノマ溶液が作製される。
【００１７】
アイオノマとしては、例えば、フッ素系高分子電解質材料、および炭化水素系高分子電解質材料を挙げることができるが、これらに限定されない。フッ素系高分子電解質材料としては、例えば、ナフィオン（登録商標）、アシプレックス（登録商標）、フレミオン（登録商標）等のパーフルオロカーボンスルホン酸系ポリマー、パーフルオロカーボンホスホン酸系ポリマー、トリフルオロスチレンスルホン酸系ポリマー、エチレンテトラフルオロエチレン−ｇ−スチレンスルホン酸系ポリマー、エチレン−テトラフルオロエチレン共重合体、ポリビニリデンフルオリド−パーフルオロカーボンスルホン酸系ポリマー等が挙げられる。炭化水素系高分子電解質材料としては、例えば、スルホン化ポリエーテルスルホン（Ｓ−ＰＥＳ）、スルホン化ポリアリールエーテルケトン、スルホン化ポリベンズイミダゾールアルキル、ホスホン化ポリベンズイミダゾールアルキル、スルホン化ポリスチレン、スルホン化ポリエーテルエーテルケトン（ＳＰＥＥＫ）、スルホン化ポリフェニレン（Ｓ−ＰＰ）等が挙げられる。
【００１８】
溶媒は、例えば、水道水、純水、イオン交換水、蒸留水等の水、シクロヘキサノール、メタノール、エタノール、ｎ−プロパノール（ｎ−プロピルアルコール）、イソプロパノール、ｎ−ブタノール、ｓｅｃ−ブタノール、イソブタノール、およびｔｅｒｔ−ブタノール等の炭素数１〜４の低級アルコール、プロピレングリコール、ベンゼン、トルエン、キシレン等であるが、これらに限定されない。これらの他にも、酢酸ブチルアルコール、ジメチルエーテル、エチレングリコール等が溶媒として用いられてもよい。これらの溶媒は、１種を単独で使用してもあるいは２種以上の混合液の状態で使用してもよい。
【００１９】
触媒および溶媒の準備（Ｓ２）では、燃料電池用電極触媒、および上述と同様の溶媒が準備される。
【００２０】
燃料電池用電極触媒は、炭素を主成分とする触媒担体、および触媒担体に担持される触媒金属からなる。
【００２１】
触媒担体としては、例えば、カーボンブラック（ケッチェンブラック、オイルファーネスブラック、チャネルブラック、ランプブラック、サーマルブラック、アセチレンブラック等）、活性炭等からなるカーボン粒子が挙げられるが、これらに限定されない。
【００２２】
触媒金属は、例えば白金含有触媒金属であるが、これに限定されない。白金含有触媒金属としては、例えば、白金（Ｐｔ）の単体粒子、または、白金粒子とルテニウム（Ｒｕ）、イリジウム（Ｉｒ）、ロジウム（Ｒｈ）、パラジウム（Ｐｄ）、オスミウム（Ｏｓ）、タングステン（Ｗ）、鉛（Ｐｂ）、鉄（Ｆｅ）、クロム（Ｃｒ）、コバルト（Ｃｏ）、ニッケル（Ｎｉ）、マンガン（Ｍｎ）、バナジウム（Ｖ）、モリブデン（Ｍｏ）、ガリウム（Ｇａ）およびアルミニウム（Ａｌ）からなる群より選ばれる少なくとも１種の他の金属粒子との混合物、白金と他の金属との合金等を挙げることができる。
【００２３】
アイオノマ溶液への超音波照射（Ｓ３）では、図２に示すように、先の工程（Ｓ１）で準備されたアイオノマ溶液１００に対し、超音波１０１が照射される。
【００２４】
アイオノマ溶液１００は、圧力容器１０２（アイオノマ溶液の貯留手段）内に入れられており、これを水温調整可能な水槽１０３内に浸けることによって、温度調整されるが、アイオノマ溶液１００の温度調整はこれに限定されない。例えば、圧力容器１０２のまわりに温度調整可能なジャケットヒータを巻くことによって、アイオノマ溶液１００の温度を調整してもよい。アイオノマ溶液１００の温度は特に限定されないが、例えば、４０〜６０℃である。アイオノマ溶液１００の温度を上げることによって、溶液中のアイオノマ１０７が分散し易くなる。
【００２５】
超音波１０１は、超音波ホモジナイザー１０４（超音波照射手段）によって照射される。超音波１０１は、本実施形態では、アイオノマ溶液１００の水面に略垂直な方向（一の方向）から照射されるが、どの方向から超音波１０１を照射するかはこれに限定されず、それ以外の他の一方向から超音波１０１を照射してもよい。超音波１０１の照射によってアイオノマ１０７の分子鎖同士の絡み合いが解きほぐされる。
【００２６】
アイオノマ１０７の分子鎖同士の絡み合いが解きほぐされているかどうかは、例えば、アイオノマ溶液１００の粘度から判断でき、それらの絡み合いが解きほぐされると、アイオノマ溶液１００の粘度が低下する。一旦解きほぐされた分子鎖には、溶媒分子が吸着し、再凝集が抑制されるため、例えば数日間は粘度が低下した状態が維持される。
【００２７】
超音波１０１の周波数は、特に限定されないが、キャビテーションの発生が抑制され、アイオノマ１０７の分子鎖自体の切断が防止されるのが好ましい。超音波１０１の周波数は、例えば１００ｋＨｚ以上である。
【００２８】
図３に示すように、超音波１０１は、連続的な照射と連続的な照射との間で一瞬停止され、間をおきつつ間欠的に照射される。超音波１０１が連続的に照射される時間Ｔ１は、例えば１０秒であり、照射が一瞬停止される時間Ｔ２は、例えば１秒であるが、これらに限定されない。
【００２９】
超音波照射後、アイオノマ溶液１００に、先の工程Ｓ２で準備しておいた燃料電池用電極触媒の粉末および溶媒が投入され、それらが混合される（Ｓ４）。それらの混合は、撹拌子１０５がマグネティックスターラ１０６によって回転されることによって行われる。
【００３０】
燃料電池用電極触媒と混合されたアイオノマ溶液１００は、図４に示すように、ビーズミル１１０（混合手段）に充填され、分散処理が行われる（Ｓ５）。ビーズミル１１０では、回転軸１１１の回転にともなうビーズ１１２の運動によって、アイオノマ溶液１００に含まれる触媒の分散が促される。その結果、アイオノマ溶液１００はインク化する。
【００３１】
本実施形態で用いられる触媒および溶媒はそれぞれ、例えば容器等の貯留手段１１３、１１４に貯留されている。触媒もしくは溶媒またはそれらの両方が必要とされる工程で貯留手段１１３、１１４からそれらをどのようにして供給するかは、特に限定されず、作業者が貯留手段１１３、１１４からそれらを直接取り出してもよいし、貯留手段１１３、１１４に連通する例えば配管等の連通路を通じてそれらを供給してもよい。
【００３２】
図５に示すように、作製された電極触媒インク１２０とビーズ１１２とは、遠心分離され、電極触媒インク１２０がその後の塗工工程（Ｓ７）で使用される。
【００３３】
塗工工程（Ｓ７）では、図６に示すように、シート材１３０の面に、電極触媒インク１２０が塗工される。シート材１３０の形成材料は、例えばテフロン（登録商標）であるが、これに限定されない。シート材１３０は、長尺な形状を有し、例えばロールトゥロール方式で搬送される。
【００３４】
電極触媒インク１２０は、ダイコーター１３１（塗工手段）によって、シート材１３０の長手方向に沿って連続的に塗工されるが、これに限定されず、隙間を空けて間欠的に塗工されてもよい。
【００３５】
塗工後、電極触媒インク１２０はシート材１３０とともに搬送され、溶媒乾燥機１３２内を通過することによって、溶媒が乾燥される（Ｓ８）。溶媒乾燥機１３２は、例えば温風乾燥炉であるが、溶媒の乾燥が可能であれば特に限定されず、例えば輻射熱によって溶媒を乾燥してもよく、あるいは温風と輻射熱との両方によって溶媒を乾燥させてもよい。溶媒の乾燥によって、シート材１３０の面に燃料電池用電極触媒層が形成される。
【００３６】
このような構成を有する燃料電池用電極触媒層シートは、例えばモータ等の駆動装置によって回転されるローラーを備えた巻取り装置によって巻き取られてロール状にされる（Ｓ９）。作製された燃料電池用電極触媒層シートは、燃料電池用電極触媒層を電解質膜に転写するのに用いられる。
【００３７】
次に本実施形態の作用効果を述べる。
【００３８】
図７に示すように、本実施形態では、アイオノマ１０７を含むアイオノマ溶液１００に対して超音波１０１の照射が行われ（Ｓ３）、これによって、アイオノマ１０７は、図８に示すように分子鎖同士の絡み合いが解きほぐされた状態になる。
【００３９】
これに対し、本実施形態と異なり超音波１０１が照射されなければ、アイオノマ１０７の分子鎖同士が図７のように絡み合った状態のままである。
【００４０】
従って、超音波１０１が照射されることなく触媒との混合（Ｓ４）が行われると、図９に示すように、アイオノマ１０７は、触媒粒子１０８の表面に対し、ミセル径の大きな纏まりのまま吸着する。その結果、アイオノマ１０７による触媒粒子１０８の被覆範囲が局所的で狭くなり、また、その局所的な被覆箇所で被覆厚さが厚くなる。
【００４１】
また、複数の触媒粒子１０８は、互いに凝集して触媒粒子凝集体１０８Ａを構成しており、燃料電池用電極触媒層内では、触媒粒子凝集体１０８Ａ同士の間に、微細孔である空孔１０９が形成されているが、アイオノマ１０７のミセル径が大きければ、アイオノマ１０７によって空孔１０９が閉塞される虞がある。
【００４２】
一方、本実施形態では、超音波１０１の照射によってアイオノマ１０７の分子鎖同士の絡み合いが解きほぐされ、その結果、アイオノマ１０７のミセル径は小さくなる。そして、アイオノマ１０７は、触媒粒子１０８の表面に薄い広がりをもって吸着可能になる。
【００４３】
このため、図１０に示すように、本実施形態ではアイオノマ１０７が薄い被覆厚さで触媒粒子１０８に吸着し、空孔１０９がアイオノマ１０７によって閉塞されることが抑制される。また、アイオノマ１０７が触媒粒子１０８の表面に広範囲に吸着する。
【００４４】
従って本実施形態によれば、触媒層内で空孔１０９を確保しつつアイオノマ１０７による触媒粒子１０８の被覆を増加させることができる。
【００４５】
触媒へのアイオノマ被覆率は、特に限定されないが、好ましくは８０％以上であり、電極触媒層の空孔率は、特に限定されないが、好ましくは７０％以上である。
【００４６】
アイオノマ被覆率は、例えば、アイオノマ被覆率（％）＝｛（熱処理後の燃料電池用電極触媒層のＢＥＴ比表面積ＳＢ−熱処理前の燃料電池用電極触媒層のＢＥＴ比表面積ＳＡ）／熱処理後の燃料電池用電極触媒層のＢＥＴ比表面積ＳＢ｝×１００として定義できる。
【００４７】
ここで、熱処理前の比表面積ＳＡは、図１１に示すように、アイオノマ１０７が吸着している触媒粒子１０８の表面のうち、図１２に示すように、アイオノマ１０７によって被覆されていない表面１０８ＳＡの面積である。
【００４８】
一方、熱処理後の比表面積ＳＢは、図１３に示すように、熱処理によってアイオノマ１０７が除去された触媒粒子１０８の表面のうち、図１４で示されるような全表面１０８ＳＢの面積である。熱処理は、例えばＮ２雰囲気下で行われる。
【００４９】
また、電極触媒層の空孔率は、例えば、水銀圧入法による細孔分布測定などにより層の内部に存在する空孔１０９の体積を測定し、層の体積に対する割合として求めることができる。
【００５０】
本実施形態と異なり、超音波１０１は、一瞬停止させる時間Ｔ２を設けることなく、連続的に照射し続けることも可能である。
【００５１】
しかしながら、本実施形態のように、超音波１０１が一の方向から間をおきつつ間欠的に照射されることによって、互いに絡み合っていたアイオノマ１０７の分子鎖同士がさらに細かく解きほぐされれば、アイオノマ１０７は、より薄く且つ広範囲に触媒粒子１０８に吸着することが可能になる。このため、触媒層内の空孔１０９をより広く確保しつつ、アイオノマ１０７による触媒粒子１０８の被覆をさらに増加させることができる。
【００５２】
＜第２実施形態＞
第２実施形態では、超音波照射工程（Ｓ３）が、第１実施形態と異なっている。他の工程については、本実施形態は第１実施形態と同様である。
【００５３】
図１５に示すように、本実施形態では、第１実施形態の構成に加え、超音波ホモジナイザー２００、２０１が備えられ、第１実施形態の超音波ホモジナイザー１０４とともに、複数方向から超音波１０１、２０２、２０３が照射される。第１実施形態と共通する構成については、図中で第１実施形態と同様の符号を付している。
【００５４】
超音波１０１、２０２、２０３は、それぞれが互いに略直交する３方向から照射されるが、これに限定されず、それ以外の方向から照射されてもよい。
【００５５】
また、図１６に示すように、超音波２０２、２０３は、第１実施形態の超音波１０１と同様の出力変化の波形で間欠的に照射されるが、超音波１０１、２０２、２０３のそれぞれで、連続的な照射と連続的な照射との間の照射が一時停止されるタイミングがずれている。それら停止のタイミングをどの程度ずらすかは、特に限定されないが、例えば停止時間Ｔ２と同様の間隔をあけて、それらのタイミングがずらされる。
【００５６】
本実施形態のように、アイオノマ溶液１００に対して複数方向から超音波１０１、２０２、２０３が照射されることによって、互いに絡み合っていたアイオノマ１０７の分子鎖同士がさらに細かく解きほぐされれば、アイオノマ１０７は、より薄く且つ広範囲に触媒粒子１０８に吸着することが可能になる。このため、触媒層内の空孔１０９をより広く確保しつつ、アイオノマ１０７による触媒粒子１０８の被覆をさらに増加させることができる。
【００５７】
さらに、本実施形態のように、それら複数方向のそれぞれで、間欠的な照射における停止のタイミングをずらすことによって、アイオノマ１０７の分子鎖同士がさらに細かく解きほぐされれば、アイオノマ１０７は、より薄く且つ広範囲に触媒粒子１０８に吸着することが可能になる。このため、触媒層内の空孔１０９をより広く確保しつつ、アイオノマ１０７による触媒粒子１０８の被覆をさらに増加させることができる。
【００５８】
本発明は、上述した実施形態に限定されるものではなく、特許請求の範囲内で種々改変できる。
【００５９】
例えば、上記２つの実施形態ではいずれも、超音波が間欠的に照射されているが、本発明はこれらの形態に限定されない。本発明は、超音波を停止させる時間Ｔ２を設けることなく、連続的に超音波を照射し続ける形態も含んでいる。
【００６０】
また、超音波は、互いに異なる２方向から照射されてもよいし、互いに異なる４方向以上から照射されてもよい。
【符号の説明】
【００６１】
１００    アイオノマ溶液、
１０１    超音波、
１０２    圧力容器（アイオノマ溶液の貯留手段）、
１０３    恒温水槽、
１０４    超音波ホモジナイザー（超音波照射手段）、
１０５    撹拌子、
１０６    マグネティックスターラ、
１０７    アイオノマ、
１０８    触媒粒子（燃料電池用電極触媒）、
１０９    空孔、
１１０    ビーズミル（混合手段）、
１１３    触媒の貯留手段、
１１４    溶媒の貯留手段、
１２０    電極触媒インク、
１３１    ダイコーター（塗工手段）、
１３０    シート材、
１３２    溶媒乾燥機、
２００、２０１    超音波ホモジナイザー（超音波照射手段）、
２０２、２０３    超音波。
【図１】
2018045878.tif 000003
【図２】
2018045878.tif 000004
【図３】
2018045878.tif 000005
【図４】
2018045878.tif 000006
【図５】
2018045878.tif 000007
【図６】
2018045878.tif 000008
【図７】
2018045878.tif 000009
【図８】
2018045878.tif 000010
【図９】
2018045878.tif 000011
【図１０】
2018045878.tif 000012
【図１１】
2018045878.tif 000013
【図１２】
2018045878.tif 000014
【図１３】
2018045878.tif 000015
【図１４】
2018045878.tif 000016
【図１５】
2018045878.tif 000017
【図１６】
2018045878.tif 000018